또한 , 본 발명 의 이축 배향 폴리프로필렌 필름 은 적층 구성 내 , 적어도 1 층 ( 이후 , 베이스 층 ( II ) 이 라고 한다 ) 은 인장 탄성 률 을 저감 시키 고 유연 성 을 향상 시키 는 관점 에서 폴리프로필렌 원료 B 를 함유 하 는 것 이 바람직 하 고 , 베이스 층 ( II ) 중 의 폴리프로필렌 원료 B 의 함유량 은 5 ~ 100 질량 % 인 것 이 바람직 하 다 . 보다 바람직 하 게 는 10 ~ 100 질량 %, 더욱 바람직 하 게 는 15 ~ 100 % 이 다 . 베이스 층 ( II ) 중 의 폴리프로필렌 원료 B 의 함유량 이 5 질량 % 미만 이 면 필름 의 인장 탄성 률 이 너무 높 아 져서 PP 가루 가 발생 하 기 쉬워 지 는 경우 가 있 다 .